(57)【要約】【課題】剛直な構造を有するポリマーを含んでも感度、解像度に優れた良好なパターンを形成でき、回路形成用基板用途として適切な諸特性を有する感光性樹脂組成物、この感光性樹脂組成物を用いたパターン形成方法及び電子部品を提供する。【解決手段】回路形成用基板の層間絶縁膜又は保護膜用の感光性樹脂組成物であって、（ａ）下記式（Ａ）で表わされる構造単位を有するポリマーと、（ｂ）活性光線照射によりラジカルを発生する化合物で、下記式（Ｂ）で表される構造を含む化合物と、（ｃ）溶媒とを含有してなる感光性樹脂組成物。2010266843.tif 000032【選択図】なし【特許請求の範囲】
【請求項１】
回路形成用基板の層間絶縁膜又は保護膜用の感光性樹脂組成物であって、（ａ）下記式（Ａ）
【化１７】
2010266843.tif 000025
（式（Ａ）中、Ｒ１は３価又は４価の有機基、Ｒ２は２価の有機基、Ｒは、炭素炭素不飽和二重結合を有する一価の有機基又はＯ−Ｍ＋で表される基であり、Ｍ＋は、水素イオン又は炭素炭素不飽和二重結合を有する化合物のイオンであり、Ｒの少なくとも１つは、炭素炭素不飽和二重結合を有する一価の有機基か、Ｏ−Ｍ＋で表される基であってかつＭ＋が炭素炭素二重結合を有する化合物のイオンであり、ｎは１又は２である。）で表わされる構造単位を有するポリマーと、（ｂ）活性光線照射によりラジカルを発生する化合物で、下記式（Ｂ）で表される構造を含む化合物とを含有してなる感光性樹脂組成物。
【化１８】
2010266843.tif 000026
（式（Ｂ）中、Ｒ３は１価の芳香環又はヘテロ環であり、置換基を有していてもよい。）
【請求項２】
前記ポリマー（ａ）が、下記式（１）
【化１９】
2010266843.tif 000027
（式（１）中、Ｒ１、Ｒ２、Ｍ＋、ｎは、式（Ａ）と同じである。）で表わされる構造単位を有するポリマーである請求項１記載の感光性樹脂組成物。
【請求項３】
式（Ａ）で表わされる構造単位中、Ｒ２が、下記式（２）又は（３）で表わされる構造である請求項１又は２記載の感光性樹脂組成物。
【化２０】
2010266843.tif 000028
（式（２），（３）中、複数あるＲ４は各々独立にフッ素原子、又は酸素原子、硫黄原子若しくはハロゲン原子を有していてもよい炭素数１〜１０の１価の有機基を表す。ｍ、ｎは各々独立に０〜４の整数を表す。）
【請求項４】
式（Ａ）で表わされる構造単位中、Ｒ２が、下記式（４）で表わされる構造である請求項１乃至３のいずれかに記載の感光性樹脂組成物。
【化２１】
2010266843.tif 000029
（式（４）中、Ｒ５は各々独立にフッ素原子又はトリフルオロメチル基である。）
【請求項５】
前記化合物（ｂ）が、オキシムエステル構造を含む化合物である請求項１乃至４のいずれかに記載の感光性樹脂組成物。
【請求項６】
前記化合物（ｂ）が、下記式（５）で表される請求項５に記載の感光性樹脂組成物。
【化２２】
2010266843.tif 000030
（式（５）中、Ｒ１０〜Ｒ１６は各々独立に一価の基を表す）
【請求項７】
前記化合物（ｂ）が下記式（６）で表される請求項６に記載の感光性樹脂組成物。
【化２３】
2010266843.tif 000031
【請求項８】
前記化合物（ｂ）が、前記ポリマー（ａ）１００質量部に対して０．１〜２０質量部含まれる請求項１乃至７のいずれかに記載の感光性樹脂組成物。
【請求項９】
回路形成用基板が、ハードディスクドライブ用サスペンションの支持基板である請求項１乃至８のいずれかに記載の感光性樹脂組成物。
【請求項１０】
請求項１乃至請求項９のいずれかに記載の感光性樹脂組成物を、回路形成用基板上に塗布、乾燥して感光性樹脂膜を形成する工程と、前記感光性樹脂膜を露光する工程と、前記露光後の感光性樹脂膜を現像する工程と、前記現像後の感光性樹脂膜を加熱処理する工程とを含むパターン形成方法。
【請求項１１】
請求項１０に記載のパターン形成方法により得られるパターンの層を、層間絶縁膜又は保護膜として有する回路形成用基板。
【請求項１２】
支持基板と、層間絶縁膜と、導電層と、保護膜をこの順に含み、前記層間絶縁膜と保護膜の少なくとも１つが請求項１乃至請求項９のいずれかに記載の感光性樹脂組成物から形成されたものである回路形成用基板。
【請求項１３】
ハードディスクドライブ用サスペンションである請求項１１又は１２記載の回路形成用基板。
【発明の詳細な説明】
【技術分野】
【０００１】
本発明は、回路形成用基板に用いられる感光性樹脂組成物、特に近年高容量化や小型化が急がれているハードディスクドライブ用サスペンションに用いられる感光性樹脂組成物、この感光性樹脂組成物を用いたパターン形成方法及び回路形成用基板に関する。
【背景技術】
【０００２】
従来、半導体素子の表面保護膜、層間絶縁膜には優れた耐熱性と電気特性、機械特性等を併せ持つポリイミド樹脂が用いられている。しかし近年半導体素子の高集積化、大型化が進む中、封止樹脂パッケージの薄型化、小型化が要求され、ＬＯＣ（リード・オン・チップ）や半田リフローによる表面実装等の方式が採用され、これまで以上に機械特性、耐熱性等に優れたポリイミド樹脂が必要とされるようになってきた。
【０００３】
一方、ポリイミド樹脂自身に感光特性を付与した感光性ポリイミドが用いられてきているが、これを用いるとパターン作製工程が簡略化でき、煩雑な製造工程の短縮が行えるという特徴を有する。従来の感光性ポリイミド又はその前駆体を用いた耐熱性フォトジストや、その用途については良く知られている。ネガ型では、ポリイミド前駆体にエステル結合又はイオン結合を介してメタクリロイル基を導入する方法（例えば、特許文献１〜４参照）、光重合性オレフィンを有する可溶性ポリイミド（例えば、特許文献５〜１０参照）、ベンゾフェノン骨格を有し、かつ窒素原子が結合する芳香環のオルソ位にアルキル基を有する自己増感型ポリイミド（例えば、特許文献１１、１２参照）等がある。
【０００４】
近年、以下に述べるハードディスクドライブの磁気ヘッドを実装するサスペンション上の回路形成用基板に、このような感光性ポリイミドを適用することが注目されている。
【０００５】
ハードディスクドライブの高記憶容量化や高速化等の点から、磁気ヘッドとしては従来のＭＩＧ（メタルインギャップ）や磁気誘導型である薄膜に代わって、磁気抵抗型のＭＲ（Ｍａｇｎｅｔ  Ｒｅｓｉｓｔｉｖｅ）素子と薄膜を一体化させた、所謂ＭＲ−薄膜複合型ヘッドが注目されている。
【０００６】
従来のヘッドが磁気信号の読み書きを１ヘッドで兼用させるのに対し、ＭＲヘッドは読み書きを１ヘッド内で分業させるために、端子の数は２倍（必要に応じてさらにアース端子も加わる）となって、ヘッドとディスク本体を接続するワイヤーの細線化が必要となる。
【０００７】
しかしながら、細線化を行うとワイヤーが腐食しやすくなり、また、インピーダンスの整合も取り難くなったり、ヘッドの実装も難しくなるという問題を生じるようになる。このような新たな問題点を解決するための方法として、ヘッドを実装するサスペンション上に直接回路を形成する方法が提案されている（特許文献１３参照）。
【先行技術文献】
【特許文献】
【０００８】
【特許文献１】特許第３７１２１６４号公報
【特許文献２】特開２００６−１７３６５５号公報
【特許文献３】特開２００８−１８７６号公報
【特許文献４】特開２００８−１８７７号公報
【特許文献５】特開平１０−３６５０６号公報
【特許文献６】特開２０００−１５９８８７号公報
【特許文献７】特開２０００−２９０３７２号公報
【特許文献８】特開２００６−３２８４０７号公報
【特許文献９】特許第３８６０３５９号公報
【特許文献１０】特開２００６−３２８４０７号公報
【特許文献１１】特開２００８−２５１１２１号公報
【特許文献１２】特開２００８−３１０９４６号公報
【特許文献１３】特開昭４８−１６６２０号公報
【発明の概要】
【発明が解決しようとする課題】
【０００９】
上記のような回路形成用基板には、回路の層間絶縁膜又は保護層として優れた耐熱性と電気特性、機械特性等を併せ持つポリイミド樹脂層が用いられている。しかしながら、ポリイミド樹脂層の吸水率が高いと、例えばハードディスクドライブ本体にサスペンションとしてこのような回路形成用基板を組み込んだ場合に、ポリイミド樹脂層への水の吸脱着に伴う寸法変化が大きくなって、サスペンション自体が反ってしまい、アライメント精度が低下すると共に、ディスクと本体との間隔が変化してデバイスとしての性能不良を起こすという問題点があった。
【００１０】
また、吸水率の低いポリイミド樹脂はフッ素を含有するものが多く、また、構造が剛直であるため、ポリイミド樹脂を感光性にした場合、現像液である有機溶剤への溶解性が著しく低いことや、露光部と未露光部に像形成に十分な溶解速度差が得られない等の問題点もあった。
【００１１】
本発明は、以上のような従来の課題を解決するためになされたものであって、感度、解像度に優れた良好なパターンを形成し得、さらに上記サスペンション等の回路形成用基板の層間絶縁膜又は保護膜用途として適切な諸特性を有する感光性樹脂組成物、この感光性樹脂組成物を用いたパターン形成方法及び回路形成用基板を提供することを目的とする。
【課題を解決するための手段】
【００１２】
本発明によれば、以下の感光性樹脂組成物等が提供される。
１．回路形成用基板の層間絶縁膜又は保護膜用の感光性樹脂組成物であって、（ａ）下記式（Ａ）
【化１】
2010266843.tif 000002
（式（Ａ）中、Ｒ１は３価又は４価の有機基、Ｒ２は２価の有機基、Ｒは、炭素炭素不飽和二重結合を有する一価の有機基又はＯ−Ｍ＋で表される基であり、Ｍ＋は、水素イオン又は炭素炭素不飽和二重結合を有する化合物のイオンであり、Ｒの少なくとも１つは、炭素炭素不飽和二重結合を有する一価の有機基か、Ｏ−Ｍ＋で表される基であってかつＭ＋が炭素炭素二重結合を有する化合物のイオンであり、ｎは１又は２である。）で表わされる構造単位を有するポリマーと、（ｂ）活性光線照射によりラジカルを発生する化合物で、下記式（Ｂ）で表される構造を含む化合物とを含有してなる感光性樹脂組成物。
【化２】
2010266843.tif 000003
（式（Ｂ）中、Ｒ３は１価の芳香環又はヘテロ環であり、置換基を有していてもよい。）
２．前記ポリマー（ａ）が、下記式（１）
【化３】
2010266843.tif 000004
（式（１）中、Ｒ１、Ｒ２、Ｍ＋、ｎは、式（Ａ）と同じである。）で表わされる構造単位を有するポリマーである１記載の感光性樹脂組成物。
３．式（Ａ）で表わされる構造単位中、Ｒ２が、下記式（２）又は（３）で表わされる構造である１又は２記載の感光性樹脂組成物。
【化４】
2010266843.tif 000005
（式（２），（３）中、複数あるＲ４は各々独立にフッ素原子、又は酸素原子、硫黄原子若しくはハロゲン原子を有していてもよい炭素数１〜１０の１価の有機基を表す。ｍ、ｎは各々独立に０〜４の整数を表す。）
４．式（Ａ）で表わされる構造単位中、Ｒ２が、下記式（４）で表わされる構造である１乃至３のいずれかに記載の感光性樹脂組成物。
【化５】
2010266843.tif 000006
（式（４）中、Ｒ５は各々独立にフッ素原子又はトリフルオロメチル基である。）
５．前記化合物（ｂ）が、オキシムエステル構造を含む化合物である１乃至４のいずれかに記載の感光性樹脂組成物。
６．前記化合物（ｂ）が、下記式（５）で表される５に記載の感光性樹脂組成物。
【化６】
2010266843.tif 000007
（式（５）中、Ｒ１０〜Ｒ１６は各々独立に一価の基を表す）
７．前記化合物（ｂ）が下記式（６）で表される６に記載の感光性樹脂組成物。
【化７】
2010266843.tif 000008
８．前記化合物（ｂ）が、前記ポリマー（ａ）１００質量部に対して０．１〜２０質量部含まれる１乃至７のいずれかに記載の感光性樹脂組成物。
９．回路形成用基板が、ハードディスクドライブ用サスペンションの支持基板である１乃至８のいずれかに記載の感光性樹脂組成物。
１０．１乃至９のいずれかに記載の感光性樹脂組成物を、回路形成用基板上に塗布、乾燥して感光性樹脂膜を形成する工程と、前記感光性樹脂膜を露光する工程と、前記露光後の感光性樹脂膜を現像する工程と、前記現像後の感光性樹脂膜を加熱処理する工程とを含むパターン形成方法。
１１．１０に記載のパターン形成方法により得られるパターンの層を、層間絶縁膜又は保護膜として有する回路形成用基板。
１２．支持基板と、層間絶縁膜と、導電層と、保護膜をこの順に含み、前記層間絶縁膜と保護膜の少なくとも１つが１乃至９のいずれかに記載の感光性樹脂組成物から形成されたものである回路形成用基板。
１３．ハードディスクドライブ用サスペンションである１１又は１２記載の回路形成用基板。
【発明の効果】
【００１３】
本発明による感光性樹脂組成物は、感度、解像性に優れるため、低熱膨張性、低吸湿膨張性を具備した剛直な構造を持つポリマーを含んでも回路形成用基板上に良好なパターン形成が可能である。
【００１４】
また、本発明によるパターン形成方法は、感光性樹脂組成物の感度が高いため、パターンの形成時間の短縮、作業性の向上により製造コストを低下させることができる。
【００１５】
さらに、本発明による回路形成用基板は、回路の層間絶縁層又は保護層として、良好な形状と特性のパターンを有することにより、信頼性が高いという効果を奏する。
【図面の簡単な説明】
【００１６】
【図１】本発明の実施の形態における感光性樹脂組成物のパターンを形成する工程を説明する概略断面図である。
【図２】本発明の実施の形態における感光性樹脂組成物のパターンを形成する工程を説明する概略断面図である。
【図３】本発明の実施の形態における感光性樹脂組成物のパターンを形成する工程を説明する概略断面図である。
【図４】本発明の実施の形態における感光性樹脂組成物のパターンを形成する工程を説明する概略断面図である。
【図５】本発明の実施の形態における感光性樹脂組成物のパターンを形成する工程を説明する概略断面図である。
【図６】本発明の実施の形態における感光性樹脂組成物のパターンを形成する工程を説明する概略断面図である。
【図７】本発明の実施の形態における感光性樹脂組成物のパターンを形成する工程を説明する概略断面図である。
【図８】本発明の実施の形態における感光性樹脂組成物のパターンを形成する工程を説明する概略断面図である。
【図９】本発明の実施の形態における感光性樹脂組成物のパターンを形成する工程を説明する概略断面図である。
【図１０】本発明の実施の形態における感光性樹脂組成物を使用したハードディスクドライブ用サスペンションを示す概略平面図である。
【発明を実施するための形態】
【００１７】
以下に、本発明にかかる回路形成用基板の層間絶縁膜又は保護膜用感光性樹脂組成物、この感光性樹脂組成物を用いたパターン形成方法及び回路形成用基板の実施の形態を、図面に基づいて詳細に説明する。なお、この実施の形態により本発明が制限されるものではない。
【００１８】
（ａ）成分（ポリマー）
式（Ａ）で表わされる構造単位を有するポリマーにおいて、式（Ａ）中のＲ１は、３価又は４価の有機基である。この基は一般に、原料として使用するテトラカルボン酸（二無水物）又はトリカルボン酸（無水物）の、カルボキシ基及び酸無水物基以外の残基であり、ベンゼン環等の芳香環を有する基であることが好ましい。具体的には後述するテトラカルボン酸二無水物の残基等が挙げられる。
【００１９】
また、式（Ａ）中のＲ２は、２価の有機基である。この基は一般に、原料として使用するジアミンのアミノ基以外の残基であり、具体的には後述するジアミンの残基等が挙げられる。
【００２０】
式（Ａ）中、ｎは、１又は２である。ｎが２のとき複数のＲは同一でも異なってもよい。
【００２１】
式（Ａ）におけるＲは、炭素炭素不飽和二重結合を有する一価の有機基、又はＯ−Ｍ＋で表される基である。Ｏ−Ｍ＋は、水素又は炭素炭素不飽和二重結合を有する一価の有機基と、酸素がイオン結合した基である。少なくとも１つのＲは、炭素炭素不飽和二重結合を有する一価の有機基か、Ｏ−Ｍ＋で表される基であってかつＭ＋が炭素炭素不飽和二重結合を有する一価の基である。
ここで炭素炭素不飽和二重結合を有する基としては、アクリロイル基、メタクリロイル基、アリル基等を含む基等が挙げられるが、反応性等の点でアクリロイル基、メタクリロイル基を含む基が好ましい。Ｒの具体例としては、アクリロキシアルキルオキシ基（ＣＨ２＝ＣＨ−ＣＯＯ−Ｒ’−Ｏ−。Ｒ’はアルキレン基（例えば炭素原子数１〜１０）等）、メタクリロキシアルキルオキシ基（ＣＨ２＝Ｃ（ＣＨ３）−ＣＯＯ−Ｒ’−Ｏ−。Ｒ’はアルキレン基（例えば炭素原子数１〜１０）等）、アクリロキシアルキルアミノ基（ＣＨ２＝ＣＨ−ＣＯＯ−Ｒ’−ＮＨ−。Ｒ’はアルキレン基（例えば炭素原子数１〜１０）等）、メタクリロキシアルキルアミノ基（ＣＨ２＝Ｃ（ＣＨ３）−ＣＯＯ−Ｒ’−ＮＨ−。Ｒ’はアルキレン基（例えば炭素原子数１〜１０）等）等の一価の有機基が挙げられる。中でも炭素炭素不飽和二重結合を有する化合物が共有結合により隣接するＣＯとエステル結合を形成する基であることが好ましい。炭素炭素不飽和二重結合を有する化合物が隣接するカルボニル基とエステル結合を形成するには、例えば、これらの有機基を有するアルコール類と、ポリマーの酸部を構成するテトラカルボン酸二無水物とを反応させる。また、炭素炭素不飽和二重結合を有する化合物がイオン結合したＯ−Ｍ＋で表される基として、ジアルキルアミノアルキルアクリレート又はジアルキルアミノアルキルメタクリレート（例えば各アルキルの炭素原子数１〜１０）がイオン結合した基（ＣＨ２＝ＣＨ−ＣＯＯ−Ｒ’−Ｎ＋Ｈ（ＣｎＨ２ｎ＋１）２  Ｏ−、ＣＨ２＝Ｃ（ＣＨ３）−ＣＯＯ−Ｒ’−Ｎ＋Ｈ（ＣｎＨ２ｎ＋１）２  Ｏ−、ｎは、正の整数（例えば１〜１０）であり、Ｒ’はアルキレン基である（例えば炭素原子数１〜１０））が挙げられる。
【００２２】
これらの中で、Ｒの少なくとも１つが、炭素炭素不飽和二重結合を有する化合物がイオン結合したＯ−Ｍ＋で表される基であるものが反応性等の点で好ましく、特に、下記式（１）で表される構造単位を有するポリマーが好ましい。
【００２３】
【化８】
2010266843.tif 000009
（式（１）中、Ｒ１、Ｒ２、Ｍ＋、ｎは、式（Ａ）と同じである。）
【００２４】
上記式（Ａ）又は（１）で表されるポリマーは、例えば、テトラカルボン酸二無水物とジアミン化合物を付加重合させて得るポリアミド酸に、感光性を付与させるために、アクリロイル基又はメタクリロイル基を有するアミン化合物を添加撹拌することで、前記ポリアミド酸にアミン化合物をイオン結合させて得ることができる。こうして得られるポリマーは、式（Ａ）又は（１）で表される構造単位を有し、かつ、ポリマー中に必ず、アクリロイル基若しくはメタクリロイル基を有する化合物のイオンを有する。
【００２５】
上記式（Ａ）又は（１）において、［ＣＯ−Ｒ１−ＣＯＮＨ−Ｒ２−ＮＨ］で示される構造単位の数をｍとするとその数は、特に制限はないが、ｍ＝３０〜１５０であることが好ましい。また、ポリマー中には、前記式（Ａ）又は（１）で表される構造単位以外の構造単位を有していてもよいが、通常は前記式（Ａ）又は（１）で表される構造単位からなり、その両末端に水素原子、ＯＨ基等の末端基を有するものであることが好ましい。式（Ａ）又は（１）の構造単位以外の構造単位として、式（Ａ）又は（１）においてＣＯＲ又は-ＣＯＯ−Ｍ＋の側鎖を全く持たない構造単位や、ＣＯＲ又は-ＣＯＯ−Ｍ＋が全て-ＣＯＯＨ（カルボキシ基）である構造単位等が挙げられる。その含有量は、式（Ａ）又は（１）の構造単位以外の構造単位の数をｔとしたとき、ｔが前記ｍと同数以下であることが好ましく、ｔはｍ＋ｔの合計に対して０．３以下であることが好ましい。
【００２６】
（ａ）成分の重量平均分子量（Ｍｗ）は１０，０００〜２００，０００程度であることが好ましい。（ａ）成分がＯ−Ｍ＋を含む場合、イオン結合により炭素炭素不飽和二重結合を有する化合物が結合する前の状態、即ちポリアミド酸の状態での重量平均分子量（Ｍｗ）が、１０，０００〜９０，０００であることが好ましい。尚、Ｍｗは、ゲルパーミエーションクロマトグラフィー法により測定し、標準ポリスチレン換算して算出することができる。
【００２７】
前記テトラカルボン酸二無水物としては、例えば、ピロメリット酸二無水物、３，３’，４，４’−ベンゾフェノンテトラカルボン酸二無水物、３，３’，４，４’−ビフェニルテトラカルボン酸二無水物、４，４’−オキシジフタル酸二無水物、１，２，５，６−ナフタレンテトラカルボン酸二無水物、１，４，５，８−ナフタレンテトラカルボン酸二無水物、４，４’−スルフォニルジフタル酸二無水物、２，２−ビス（３，４−ジカルボキシフェニル）プロパン二無水物等が挙げられるが、これらに限定されない。
【００２８】
前記ジアミン化合物としては、例えば、ｐ−フェニレンジアミン、ｍ−フェニレンジアミン、２，２’−ジメチル−４，４’−ジアミノビフェニル、ｐ−キシリレンジアミン、ｍ−キシリレンジアミン、１，５−ジアミノナフタレン、ベンジジン、３，３’−ジメトキシベンジジン、４，４’−（又は３，４’−、３，３’−、２，４’−）ジアミノジフェニルメタン、４，４’−（又は３，４’−、３，３’−、２，４’−）ジアミノジフェニルエーテル、４，４’−（又は３，４’−、３，３’−、２，４’−）ジアミノジフェニルスルフォン、４，４’−（又は３，４’−、３，３’−、２，４’−）ジアミノジフェニルスルフィド、４，４’−ベンゾフェノンジアミン、３，３’−ベンゾフェノンジアミン、４，４’−ジ（４−アミノフェノキシ）フェニルスルフォン、４，４’−ビス（４−アミノフェノキシ）ビフェニル、１，４−ビス（４−アミノフェノキシ）ベンゼン、１，３−ビス（４−アミノフェノキシ）ベンゼン、１，１，１，３，３，３−ヘキサフルオロ−２，２−ビス（４−アミノフェニル）プロパン、２，２’−ビス（トリフルオロメチル）ベンジジン、２，２−ビス［４−（４−アミノフェノキシ）フェニル］プロパン、３，３−ジメチル−４，４’−ジアミノジフェニルメタン、３，３’，５，５’−テトラメチル−４，４’−ジアミノジフェニルメタン、４，４’−ジ（３−アミノフェノキシ）フ
ェニルスルホン、３，３’−ジアミノジフェニルスルホン、２，２’−ビス（４−アミノフェニル）プロパン、５，５’−メチレン−ビス−（アントラニル酸）、３，５−ジアミノ安息香酸、３，３’−ジヒドロキシ−４，４’−ジアミノビフェニル、３，３’−ジメチル−４，４’−ジアミノビフェニル、２，２’−ジメチル−４，４’−ジアミノビフェニル、３，３’−ジメチル−４，４’−ジアミノビフェニル−６，６’−ジスルホン酸等の芳香族ジアミン、２，６−ジアミノピリジン、２，４−ジアミノピリジン、２，４−ジアミノ−ｓ−トリアジン、２，７−ジアミノベンゾフラン、２，７−ジアミノカルバゾール、３，７−ジアミノフェノチアジン、２，５−ジアミノ−１，３，４−チアジアゾール、２，４−ジアミノ−６−フェニル−ｓ−トリアジン等の複素環式ジアミン、トリメチレンジアミン、テトラメチレンジアミン、ヘキサメチレンジアミン、２，２−ジメチルプロピレンジアミン、下記式（４）
【００２９】
【化９】
2010266843.tif 000010
（式（４）中、Ｒ５，Ｒ６，Ｒ７及びＲ８は、各々独立に炭素数１〜６のアルキル基を示し、ｏ及びｐは、各々独立に１〜１０の整数である）で示されるジアミノポリシロキサン等の脂肪族ジアミン等が挙げられるが、これらに限定されない。
【００３０】
上記のテトラカルボン酸二無水物及びジアミン化合物はそれぞれ単独及び／又は２種類以上を組み合わせて使用される。
【００３１】
上記したジアミン化合物の中で下記式（２）又は（３）で表されるジアミン残基を有するものは、感光性樹脂として好適な透明性を与える他、サスペンションの層間絶縁膜又は保護膜用途として好適な低熱膨張性、低吸湿膨張性を与えるので好ましい。
【００３２】
【化１０】
2010266843.tif 000011
（式（２），（３）中、複数あるＲ４は、各々独立にフッ素原子、又は酸素原子、硫黄原子若しくはハロゲン原子を有していてもよい、炭素数１〜１０の１価の有機基である。ｍ、ｎは、各々独立に０〜４の整数を表す。）
【００３３】
これらの中でも、Ｒ４が、メチル基、エチル基、イソプロピル基、ｔ−ブチル基、フッ素原子、トリフルオロメチル基から選ばれる基であることが、低吸湿膨張性の観点で好ましい。特に好ましくはＲ４が、フッ素原子又はトリフルオロメチル基である。
【００３４】
また、式（２）において、低熱膨張性、低吸湿膨張性を与えるという点で、２つのＲ４が、両ベンゼン環を繋ぐ結合に対してオルト位に位置することが好ましい。そのような構造の中でも好ましいものは、以下の式（４）にて表されるジアミン残基である。
【００３５】
【化１１】
2010266843.tif 000012
（式（４）中、Ｒ５は各々独立にフッ素原子又はトリフルオロメチル基である。）
【００３６】
ポリアミド酸に感光性を付与させるために添加するアクリロイル基又はメタクリロイル基を有するアミンとしては、例えば、Ｎ，Ｎ−ジエチルアミノプロピルメタクリレート、Ｎ，Ｎ−ジメチルアミノプロピルメタクリレート、Ｎ，Ｎ−ジエチルアミノプロピルアクリレート、Ｎ，Ｎ−ジエチルアミノエチルメタクリレート等のＮ，Ｎ−ジアルキルアミノアルキル（メタ）アクリレート等が挙げられるが、これらに限定されない。これらのアクリロイル基又はメタクリロイル基を有するアミンを、上記のポリアミド酸１００質量部に対して、２０〜２００質量部添加して（ａ）成分を形成することが好ましい。
【００３７】
（ｂ）成分（感光剤）
（ｂ）成分は、活性光線照射によりラジカルを発生する化合物で、下記式（Ｂ）で表される構造を含む。
【００３８】
【化１２】
2010266843.tif 000013
（式（Ｂ）中、Ｒ３は１価の芳香環又はヘテロ環であり、置換基を有していてもよい）
【００３９】
（ｂ）成分は、この構造を有し活性光線照射によりラジカルを発生しうる化合物であれば特に制限はない。
【００４０】
例えば、後に述べるオキシムエステル類に分類される化合物の他にも、以下のような化合物を好ましいものとして挙げることが出来る。
【００４１】
ベンゾフェノン、Ｎ，Ｎ′−テトラメチル−４，４′−ジアミノベンゾフェノン（ミヒラーケトン）等のＮ，Ｎ′−テトラアルキル−４，４′−ジアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、アルキルアントラキノン等の芳香環と縮環したキノン類、ベンゾインアルキルエーテル等のベンゾインエーテル化合物、ベンゾイン、アルキルベンゾイン等のベンゾイン化合物、ベンジルジメチルケタール等のベンジル誘導体、また下記式（１０）にて表される化合物。
【００４２】
【化１３】
2010266843.tif 000014
（式（１０）中、Ｒ５０は、炭素数１〜２０のアルキル；１個以上の酸素原子によって中断された炭素数２〜２０のアルキル；炭素数１〜１２のアルコキシ；炭素数１〜４のアルキルで置換されたフェニル；フェニル；炭素数１〜２０のアルキル、炭素数１〜１２のアルコキシ、ハロゲン、シクロペンチル、シクロヘキシル、炭素数１〜１２のアルケニル、１個以上の酸素原子によって中断された炭素数２〜１８のアルキル及び／又は炭素数１〜４のアルキルで置換されたフェニル；又はビフェニリルであり、Ｒ５１は、式（１１）で表される基であるか、上記Ｒ５０と同じの基であり、Ｒ５２〜Ｒ５４は各々独立に炭素数１〜１２のアルキル、炭素数１〜１２のアルコキシ又はハロゲンである。）
【００４３】
【化１４】
2010266843.tif 000015
（式（１１）中、Ｒ５５〜Ｒ５７は、上記式（１０）のＲ５２〜Ｒ５４と同じである）
【００４４】
これらの中でも特にオキシムエステル類は、感度に優れ、上述した式（２）又は（３）で表されるジアミン残基を有するポリマー、特には（４）で表されるジアミン残基を有するポリマーを含む感光性樹脂組成物において格段に良好なパターンを与え、より好ましい。特に式（４）で表されるジアミン残基を有する（ａ）成分の場合、しばしば良好な感光特性が得られないことがあるが、そのような（ａ）成分であっても良好な感度、残膜率が得られる観点で、特に好ましいオキシムエステル類は、下記式（５）にて表される化合物である。
【００４５】
【化１５】
2010266843.tif 000016
式（５）中、Ｒ１０〜Ｒ１６は各々独立に一価の基を表す。
前記一価の有機基として好ましいものは各置換基で異なり、以下のようなものが挙げられる。
【００４６】
Ｒ１０は、
フェニル基（但し、炭素数１〜６のアルキル基、フェニル基、ハロゲン原子、−ＯＲ３０’、−ＳＲ３１’もしくは−Ｎ（Ｒ３２’）（Ｒ３３’）の１個以上で置換されてもよい。Ｒ３０’〜Ｒ３３
’は、炭素数１〜２０のアルキル基である）、
炭素数１〜２０のアルキル基（但し、アルキル基の炭素数が２〜２０の場合、主鎖炭素原子間に１個以上の酸素原子を有するか、及び／又は１個以上の水酸基で置換されてもよい。）、
炭素数５〜８のシクロアルキル基、
炭素数２〜２０のアルカノイル基、
ベンゾイル基（但し、炭素数１〜６のアルキル基、フェニル基、−ＯＲ３０’、−ＳＲ３１’もしくは−Ｎ（Ｒ３２’）（Ｒ３３’）の１個以上で置換されてもよい。Ｒ３０’〜Ｒ３３
’は、炭素数１〜２０のアルキル基である）、
炭素数２〜１２のアルコキシカルボニル基（但し、アルコキシル基の炭素数が２〜１１の場合、該アルコキシル基は主鎖炭素原子間に１個以上の酸素原子を有するか、及び／又は１個以上の水酸基で置換されてもよい。）、
フェノキシカルボニル基（但し、炭素数１〜６のアルキル基、フェニル基、ハロゲン原子、−ＯＲ３０’もしくは−Ｎ（Ｒ３２’）（Ｒ３３’）の１個以上で置換されてもよい。Ｒ３０’、Ｒ３２’、Ｒ３３’は、炭素数１〜２０のアルキル基である）、
シアノ基、
ニトロ基、
−ＣＯＮ（Ｒ３２）（Ｒ３３）、
炭素数１〜４のハロアルキル基、
−Ｓ（Ｏ）ｍ−Ｒ２０（但し、Ｒ２０は、炭素数１〜６のアルキル基又は炭素数１〜１２のアルキル基で置換されてもよい炭素数６〜１２のアリール基を示し、ｍは１又は２である。）、
炭素数１〜６のアルコキシスルホニル基、
炭素数６〜１０のアリーロキシスルホニル基、又は
ジフェニルホスフィノイル基を示し；
【００４７】
Ｒ１１は、炭素数２〜１２のアルカノイル基（但し、ハロゲン原子もしくはシアノ基の１個以上で置換されてもよい。）、
その二重結合がカルボニル基と共役していない炭素数４〜６のアルケノイル基、
ベンゾイル基（但し、炭素数１〜６のアルキル基、ハロゲン原子、シアノ基、−ＯＲ３０、−ＳＲ３１もしくは−Ｎ（Ｒ３２）（Ｒ３３）の１個以上で置換されてもよい）、
炭素数２〜６のアルコキシカルボニル基、又は
フェノキシカルボニル基（但し、炭素数１〜６のアルキル基もしくはハロゲン原子の１個以上で置換されてもよい。）を示し；
【００４８】
Ｒ１２、Ｒ１３、Ｒ１４、Ｒ１５及びＲ１６は、各々独立に
水素原子、
ハロゲン原子、
炭素数１〜１２のアルキル基、
シクロペンチル基、
シクロヘキシル基、又は
フェニル基（但し、−ＯＲ３０、−ＳＲ３１もしくは−Ｎ（Ｒ３２）（Ｒ３３）の１個以上で置換されてもよい）、
ベンジル基、
ベンゾイル基、
炭素数２〜１２のアルカノイル基、
炭素数２〜１２のアルコキシカルボニル基（但し、アルコキシル基の炭素数が２〜１１の場合、該アルコキシル基は主鎖炭素原子間に１個以上の酸素原子を有するか、及び／又は１個以上の水酸基で置換されてもよい。）、
フェノキシカルボニル基、
−ＯＲ３０（但し、−ＯＲ３０は、フェニル環中もしくはフェニル環への置換基中の一つの炭素原子と結合して５員環もしくは６員環を形成してもよい。）
−ＳＲ３１（但し、−ＳＲ３１は、フェニル環中もしくはフェニル環への置換基中の一つの炭素原子と結合して５員環もしくは６員環を形成してもよい。）、−Ｓ（Ｏ）Ｒ３１（但し、−ＳＲ３１は、フェニル環中もしくはフェニル環への置換基中の一つの炭素原子と結合して５員環もしくは６員環を形成してもよい。）、
−ＳＯ２Ｒ３１（但し、−ＳＲ３１は、フェニル環中もしくはフェニル環への置換基中の一つの炭素原子と結合して５員環もしくは６員環を形成してもよい。）、又は
−Ｎ（Ｒ３２）（Ｒ３３）（但し、−ＮＲ３２及び／又は−ＮＲ３３は、フェニル環中もしくはフェニル環への置換基中の一つの炭素原子と結合して５員環もしくは６員環を形成してもよい。）を示し、かつ
Ｒ１２、Ｒ１３、Ｒ１４、Ｒ１５及びＲ１６の少なくとも一つは
−ＯＲ３０、−ＳＲ３１又は−Ｎ（Ｒ３２）（Ｒ３３）であり；
【００４９】
Ｒ３０は、
水素原子、
炭素数１〜１２のアルキル基、
置換された炭素数２〜６のアルキル基｛但し、置換基は、水酸基、メルカプト基、シアノ基、炭素数１〜４のアルコキシル基、炭素数３〜６のアルケニルオキシ基、２−シアノエトキシ基、炭素数４〜７の２−（アルコキシカルボニル）エトキシ基、炭素数２〜５のアルキルカルボニルオキシ基、フェニルカルボニルオキシ基、カルボキシル基もしくは炭素数２〜５のアルコキシカルボニル基の１個以上からなる。｝、
主鎖炭素原子間に１個以上の酸素原子を有する炭素数２〜６のアルキル基、
炭素数２〜８のアルカノイル基、
−（ＣＨ２ＣＨ２Ｏ）ｎＨ（但し、ｎは１〜２０の整数である。）、
炭素数３〜１２のアルケニル基、
炭素数３〜６のアルケノイル基、
シクロヘキシル基、
フェニル基（但し、ハロゲン原子、炭素数１〜１２のアルキル基もしくは炭素数１〜４のアルコキシル基で置換されてもよい。）、
炭素数７〜９のフェニルアルキル基、又は
−Ｓｉ（Ｒ４０）ｒ（Ｒ４１）３−ｒ（但し、Ｒ４０は、炭素数１〜８のアルキル基を示し、Ｒ４１はフェニル基を示し、ｒは１〜３の整数である。）を示し；
【００５０】
Ｒ３１は、
水素原子、
炭素数１〜１２のアルキル基、
炭素数３〜１２のアルケニル基、
シクロヘキシル基、
置換された炭素数２〜６のアルキル基｛但し、置換基は、水酸基、メルカプト基、シアノ基、炭素数１〜４のアルコキシル基、炭素数３〜６のアルケニルオキシ基、２−シアノエトキシ基、炭素数４〜７の２−（アルコキシカルボニル）エトキシ基、炭素数２〜５のアルキルカルボニルオキシ基、フェニルカルボニルオキシ基、カルボキシル基もしくは炭素数２〜５のアルコキシカルボニル基の１個以上からなる。｝、
主鎖炭素原子間に１個以上の酸素原子もしくは硫黄原子を有する炭素数２〜１２のアルキル基、
フェニル基（但し、ハロゲン原子、炭素数１〜１２のアルキル基もしくは炭素数１〜４のアルコキシル基で置換されてもよい。）、又は
炭素数７〜９のフェニルアルキル基を示し；
【００５１】
Ｒ３２及びＲ３３は、各々独立に
水素原子、
炭素数１〜１２のアルキル基、
炭素数２〜４のヒドロキシアルキル基、
炭素数２〜１０のアルコキシアルキル基、
炭素数３〜５のアルケニル基、
炭素数５〜１２のシクロアルキル基、
炭素数７〜９のフェニルアルキル基、
フェニル基（但し、炭素数１〜１２のアルキル基もしくは炭素数１〜４のアルコキシル基の１個以上で置換されてもよい。）、
炭素数２〜３のアルカノイル基、
炭素数３〜６のアルケノイル基、又は
ベンゾイル基を示すか、あるいは
Ｒ３２とＲ３３が一緒になって炭素数２〜６のアルキレン基（但し、主鎖炭素原子間に１個以上の酸素原子もしくは−ＮＲ３０−を有するか、及び／又は水酸基、炭素数１〜４のアルコキシル基、炭素数２〜４のアルカノイルオキシ基もしくはベンゾイルオキシ基の１個以上で置換されてもよい。）を示す。
【００５２】
とりわけこれらの中でも、Ｒ１２、Ｒ１３、Ｒ１４、Ｒ１５及びＲ１６の少なくとも一つが−ＳＲ３１のものは、感度、残膜率が特に優れるので、好ましい。
【００５３】
式（５）において、Ｒ１０は好ましくは炭素数１〜１０のアルキル基、より好ましくは炭素数４〜７のアルキル基、特に好ましくはヘキシル基である。好ましくはＲ１２〜１６のうち４つが水素であり、より好ましくはＲ１２，Ｒ１３，Ｒ１５，Ｒ１６が水素であり、残りが、−ＳＲ３１である。この−ＳＲ３１は、好ましくはシクロヘキシル基、フェニル基、又は炭素数７〜１０のフェニルアルキル基であり、より好ましくはフェニル基、又は炭素数７〜１０のフェニルアルキル基であり、特に好ましくはフェニル基である。
【００５４】
さらに特にハードディスクサスペンションの保護膜用に相応しい低吸湿膨張係数を上昇させない、ときにはさらに低下させる働きを有するものとして、極めて好ましいものは下記式（６）の構造を持つ化合物である。
【００５５】
【化１６】
2010266843.tif 000017
【００５６】
前記（ｂ）成分は、前記（ａ）成分１００質量部に対して、０．１〜２０質量部添加することが好ましい。この使用量が、０．１質量部未満では、光感度が劣る傾向があり、２０質量部を超えると、フィルムの機械特性が劣る傾向がある。より好ましくは０．５〜１０質量部である。
【００５７】
（ｃ）成分（溶媒）
本発明において、ポリアミド酸を合成する際及び感光性樹脂組成物の成分として、通常は溶媒を用いる。用いる溶媒としては、アセトン、メチルエチルケトン、トルエン、クロロホルム、メタノール、エタノール、１−プロパノール、２−プロパノール、１−ブタノール、２−ブタノール、ｔ−ブタノール、エチレングリコールモノメチルエーテル、プロピレングリコールモノメチルエーテル、キシレン、テトラヒドロフラン、ジオキサン、Ｎ，Ｎ−ジメチルアセトアミド、Ｎ，Ｎ−ジメチルホルムアミド、Ｎ−メチル−２−ピロリドン、γ−ブチロラクトン、ジメチルスルホキシド、エチレンカーボネート、プロピレンカーボネート、スルホラン等が挙げられる。これらの有機溶剤は単独で、又は二種以上組み合わせて使用される。
【００５８】
（ｃ）成分は上記（ａ）成分１００質量部に対して１００〜５００質量部添加されることが好ましい。
【００５９】
本発明の感光性樹脂組成物は、一般にワニスの形態で提供される。また、感光性樹脂組成物には、増感剤、遮光剤、重合禁止剤、架橋剤、溶解促進剤、安定化剤、接着助剤等を必要によって添加してもよい。
【００６０】
ここで重合禁止剤は、この感光性樹脂組成物の解像性を高めるとともに、保存時の安定性を高めるために用いられる。このようなラジカル重合禁止剤又はラジカル重合抑制剤としては、例えば、ｐ−メトキシフェノール、ジフェニル−ｐ−ベンゾキノン、ベンゾキノン、ハイドロキノン、ピロガロール、フェノチアジン、レゾルシノール、オルトジニトロベンゼン、パラジニトロベンゼン、メタジニトロベンゼン、フェナントラキノン、Ｎ−フェニル−１−ナフチルアミン、Ｎ−フェニル−２−ナフチルアミン、クペロン、フェノチアジン、２，５−トルキノン、タンニン酸、パラベンジルアミノフェノール、ニトロソアミン類等が挙げられる。これらは単独で又は２種類以上を組み合わせて使用される。
【００６１】
ラジカル重合禁止剤又はラジカル重合抑制剤の使用量は、（ａ）成分の総量１００質量部に対して、０．０１〜３０質量部とすることが好ましく、０．０５〜１０質量部とすることがより好ましい。この使用量が、０．０１質量部未満であると、保存時の安定性が劣る傾向があり、３０質量部を超えると、光感度及び機械特性が劣る傾向がある。
【００６２】
また溶解促進剤としては、例えば、スルフォンアミド誘導体が好ましく、例として、ベンゼンスルホンアミド、トルエンスルホンアミド、メトキシベンゼンスルホンアミド、ベンゼンスルホニルアニリド、トルエンスルホニルアニリド、メトキシ−トルエンスルホニルアニリド、アセチル−トルエンスルホニルアニリド、トルエンスルホニル−Ｎ−メチルアミド、トルエンスルホニル−Ｎ−エチルアミド、トルエンスルホニル−Ｎ−プロピルアミド、トルエンスルホニル−Ｎ−ブチルアミド、トルエンスルホニル−Ｎ−フェニルアミド、トルエンスルホニル−Ｎ−ジメチルアミド、トルエンスルホニル−Ｎ−ジエチルアミド、トルエンスルホニル−Ｎ−ジフェニルアミド等を挙げることができる。中でもＮ−フェニルベンゼンスルフォンアミドが特に効果が高いので好ましい。溶解促進剤の添加量は、上記（ａ）成分１００質量部に対して、２〜３０質量部添加するのが好ましく、さらに好ましくは３〜１５質量部である。
【００６３】
溶解促進剤の添加量が２質量部未満であると、感光性樹脂が現像液に溶解せず、パターンを形成することが困難になり、一方、溶解促進剤の添加量が３０質量部を超えると、形成されたパターンが脆くなるので、好ましくない。
【００６４】
本発明の組成物は、（ｃ）成分を除いて、例えば、７５％重量以上、８５重量％以上、９５重量％以上、１００重量％が、（ａ），（ｂ）成分のみからなってもよい。本発明の組成物は、これらの成分の他に、上記の添加剤等本発明の新規で基本的な特性を実質的に損なわない物質を含むことができる。
【００６５】
［パターン形成方法］
本発明によるパターン形成方法について説明する。本発明のパターン形成方法では、上述した感光性樹脂組成物を、例えばスプレー法、スクリーン印刷法、回転塗布法等によってハードディスクドライブ用サスペンションの支持基板、例えばサスペンション形成用ステンレス基板上に塗布する。次に、感光性樹脂組成物中の有機溶剤を加熱、乾燥することにより除去し、粘着性のない塗膜である感光性樹脂膜を得る。この塗膜上に、パターン状に活性光線を照射し、例えば、スルーホールのパターンを形成する。照射する活性光線としては、紫外線、遠紫外線、可視光線、電子線、Ｘ線等がある。活性光線の照射後、未照射部分を適当な現像液で除去することにより、所望のレリーフパターンを得る。
【００６６】
現像液としては、特に制限はないが、１，１，１−トリクロロエタン等の難燃性溶媒、炭酸ナトリウム水溶液、テトラメチルアンモニウムハイドロオキサイド水溶液等のアルカリ水溶液、Ｎ，Ｎ−ジメチルホルムアミド、ジメチルスルホキシド、Ｎ，Ｎ−ジメチルアセトアミド、Ｎ−メチル−２−ピロリドン、γ−ブチロラクトン等の良溶媒、これら良溶媒と低級アルコール、水、芳香族炭化水素等の貧溶媒との混合溶媒等が用いられる。現像後は必要に応じて貧溶媒等でリンスを行う。
【００６７】
このようにして得られたレリーフパターンを、例えば、８０〜４００℃で５〜３００分間、加熱することにより、イミドを閉環させ、ポリイミドパターンを得ることができる。
【００６８】
本発明によるパターン形成方法は、感光性樹脂膜の感度が良好なので、パターンの形成時間を短縮することができ、作業性が向上する。加えて、製造コストを低下させることができる。
【００６９】
次に、本発明によるパターン形成方法の一例として、ハードディスクドライブのサスペンションにパターンを形成する工程を図面に基づいて説明する。
【００７０】
図１〜図９は、感光性樹脂のパターンを形成する工程を説明する概略断面図である。これらの図１〜図９において、サスペンションを構成する支持基板１として例えばステンレス箔を用意し（図１）、次にこの支持基板１上に、上述した感光性樹脂組成物をスピンコーター等を用いて塗布し（図２）、露光、現像を行うことにより絶縁層２を形成する（図３）。
【００７１】
次に、絶縁体である絶縁層２上にめっき膜を成長させるために、下地となる金属層としてシード層３を形成する（図４）。シード層３としては、クロム薄膜及び銅薄膜の２層を高周波スパッタリング法等により形成することができる。次に、シード層３上にレジスト（感光性樹脂組成物）４を塗布し、所定のパターンで露光、現像を行い（図５）、レジストパターンの開口部５に、順次電解めっき法により銅、ニッケル、金等の多層構造の回路導体を積層して回路層６を形成する（図６）。
【００７２】
回路層６を形成した後、レジスト４を剥離し、シード層３をエッチングにより除去する（図７）。次に、回路層６を保護するために、上述と同じ感光性樹脂組成物を回路層６上に塗布し、露光、現像を行って保護層７を形成する（図８）。その後、保護層７及び支持基板１の所定部分を覆うカバー８を設け、ジンバルを形成することができる（図９）。
【００７３】
［回路形成用基板］
本発明による感光性樹脂組成物は、上述したパターン形成方法によりパターンを形成するために使用され、得られたパターンは、ハードディスクドライブ用サスペンション、フレキシブル配線板等の回路形成用基板の層間絶縁膜又は保護膜として用いられる。特に、本発明による感光性樹脂組成物は、ハードディスクドライブ用サスペンションのステンレス基板等の金属基板上に形成される層間絶縁膜の材料や、前記金属基板又は樹脂基板上に形成した電気的信号線の保護膜を形成するための材料として使用される。
【００７４】
例えば、本発明のハードディスクドライブ用サスペンションは、ステンレス等の支持基板と、上記の感光性樹脂組成物から得られる層間絶縁膜と、銅層等の導電層と、上記の感光性樹脂組成物から得られる保護膜をこの順に含む。層間絶縁膜の上に、クロム層又はチタン層を介して銅層を形成してもよい。
【００７５】
図１０は、本発明による感光性樹脂組成物を使用してパターンを形成したハードディスクドライブのサスペンションの一例を示す概略平面図である。図１０において、サスペンション１０は、磁気ディスクへのデータの書き込み及び読み出し機能を備えた磁気ヘッドを搭載し、磁気ディスクと磁気ヘッドとの間隙を数十ｎｍに精度良く制御する部材であり、ステンレス等で製造された板状部材１１から構成されている。サスペンション１０を構成する板状部材１１の先端には、切り込み１２によってジンバル１３が一体に形成されており、ジンバル１３上には、磁気ヘッドを有するスライダ（図示しない）が固定される。
【００７６】
また、板状部材１１上には、感光性樹脂組成物から作製された絶縁層（図示しない）が形成されており、その上に銅導体層１４からなる所定のパターン回路が実装され、さらにその上に感光性樹脂組成物から作製された保護膜１５が形成されている。尚、板状部材１１上に所定のパターン回路が実装されているので、このサスペンション１０はいわゆる「回路付きサスペンション」と呼ばれる。
【００７７】
本発明の感光性樹脂組成物は、前記絶縁層や保護膜用として用いることができる。
【実施例】
【００７８】
以下、実施例及び比較例により本発明をさらに具体的に説明するが、本発明はこれらの実施例に限定されるものではない。
【００７９】
合成例１（ポリアミド酸の合成）
Ｎ−メチル−２−ピロリドン１５０ｍｌにｐ−フェニレンジアミン５．４ｇ（５０ｍｍｏｌ）と２，２’−ビス（トリフルオロメチル）ベンジジン１６．０ｇ（５０ｍｍｏｌ）を添加して溶解させた後、３，３’，４，４’−ビフェニルテトラカルボン酸二無水物２９．４ｇ（１００ｍｍｏｌ）を添加して重合させ、標準ポリスチレン換算により求めた重量平均分子量が４１，４００のポリアミド酸を得た。これをポリマー溶液Ｉとする。
【００８０】
合成例２
合成例１で使用した２，２’−ビス（トリフルオロメチル）ベンジジンを等モルの２，２’−ジメチルベンジジンに置き換えた以外は合成例１と同様の条件にて合成を行った。
【００８１】
得られたポリアミド酸の標準ポリスチレン換算により求めた重量平均分子量は５１，５００であった。これをポリマー溶液IIとする。
【００８２】
合成例３
合成例１で使用した２，２’−ビス（トリフルオロメチル）ベンジジンを等モルの２，３，５，６−テトラメチル−１，４−フェニレンジアミンに置き換えた以外は合成例１と同様の条件にて合成を行った。
【００８３】
得られたポリアミド酸の標準ポリスチレン換算により求めた重量平均分子量は３６，１００であった。これをポリマー溶液IIIとする。
【００８４】
合成例４
合成例１で使用したｐ−フェニレンジアミンを等モルの２，２’−ビス（トリフルオロメチル）ベンジジンに置き換えた以外は合成例１と同様の条件にて合成を行った。
【００８５】
得られたポリアミド酸の標準ポリスチレン換算により求めた重量平均分子量は４７，９００であった。これをポリマー溶液IVとする。
【００８６】
合成例５
合成例１で使用した３，３’，４，４’−ビフェニルテトラカルボン酸二無水物を等モルのピロメリット酸二無水物に、同じくｐ−フェニレンジアミンを等モルの２，２’−ジメチルベンジジンに置き換えた以外は合成例１と同様の条件にて合成を行った。
【００８７】
得られたポリアミド酸の標準ポリスチレン換算により求めた重量平均分子量は３８，９００であった。これをポリマー溶液Ｖとする。
【００８８】
合成例６（ポリイミドアミド酸エステルの合成）
攪拌機及び温度計を備えた０．２リットルのフラスコ中に、３，３’，４，４’−ビフェニルテトラカルボン酸二無水物２９．４ｇ（１００ｍｍｏｌ）とメタクリル酸２−ヒドロキシエチル２８．６ｇ（２２０ｍｍｏｌ）とをＮ−メチルピロリドン１００ｇに溶解し、１，８−ジアザビシクロウンデセンを触媒量添加の後に、６０℃にて２時間加熱を行い、つづいて室温下（２５℃）で１５時間撹拌し、エステル化を行った。その後、氷冷下で塩化チオニルを２５．９ｇ（２２０ｍｍｏｌ）加え、室温に戻し２時間反応を行い酸クロリドの溶液を得た。次いで、攪拌機、温度計を備えた１リットルのフラスコ中に、Ｎ−メチルピロリドン１５０ｇを仕込み、２，２’−ジメチルベンジジン１０．６ｇ（５０ｍｍｏｌ）と２，２’−ビス（トリフルオロメチル）ベンジジン１６．０ｇ（５０ｍｍｏｌ）を添加し、攪拌溶解した後、ピリジン２６．２ｇ（２２０ｍｍｏｌ）を添加し、温度を０〜５℃に保ちながら、先に調製した酸クロリドの溶液を３０分間で滴下した後、３０分間攪拌を続けた。この反応液を蒸留水に滴下し、沈殿物をろ別して集め、減圧乾燥することによってポリアミド酸エステルを得た。標準ポリスチレン換算により求めた重量平均分子量は１９，４００であった。これをポリマーVIとする。
ポリマーVI１００質量部をＮ−メチル−２−ピロリドン３００質量部に溶解させたものを以下、ポリマー溶液VIとする。
【００８９】
実施例１〜１３
１．感光性樹脂組成物の作製
表１に示すポリマー溶液Ｉ〜Ｖに、Ｎ，Ｎ−ジメチルアミノプロピルメタクリレート（ＤＡＰＭ）を、用いたアミド酸のカルボキシ基とモル当量加え、さらに（ｂ）成分として表１に示した感光剤を所定量加え撹拌し、感光性樹脂溶液を得た。表１の（ｂ）成分の括弧内の数値はポリマー溶液中のポリアミド酸の質量を１００としたときの（ｂ）成分の質量部である。
ポリマー溶液VIは（ｂ）成分のみを加え同様に撹拌し感光性樹脂溶液を得た。
【００９０】
【表１】
2010266843.tif 000018
Ｂ１：式（６）の構造を有する化合物
Ｂ２：チバスペシャリティーケミカルズ製ＤＡＲＯＣＵＲ  ＴＰＯ（２，４，６−トリメチルベンゾイル−ジフェニル−フォスフィンオキサイド）
Ｂ３：ベンジルジメチルケタール
Ｂ４：チバスペシャリティーケミカルズ製ＩＲＧＡＣＵＲＥ  ＯＸＥ−０２（エタノン−１−［９−エチル−６−（２−メチルベンゾイル）−９Ｈ−カルバゾール−３−イル］−１−（ｏ−アセチルオキシム）
【００９１】
２．感光性樹脂組成物の評価
２−１．光感度と解像度
得られた感光性樹脂組成物を、ステンレス基板上に回転塗布し、９０℃で３分間ホットプレート上で乾燥させて、膜厚１２μｍの感光性樹脂膜を得た。この感光性樹脂膜にフォトマスクを介して高圧水銀灯による露光を行った。その後、１１０℃で１分間の加熱をホットプレートで行った直後に、Ｎ−メチル−２−ピロリドンによる現像液に浸漬させ、未露光部分を溶解させた。
【００９２】
未露光部分が完全に溶解した後に、現像液から基板を取り出し、イソプロピルアルコ−ルによるリンスを行った。このときの露光部の膜の溶解が１０％未満となるパターン形成に必要な最小露光量（感度）と、スクエアホール状の開口部のマスク寸法の最小値を解像度として評価した。結果を表２に示す。
【００９３】
【表２】
2010266843.tif 000019
【００９４】
２−２．熱膨張係数と吸湿膨張係数
得られた感光性樹脂組成物をシリコンウエハ上にスピンコートして、９０℃で３分間加熱し、膜厚２０μｍの塗膜を形成した。
【００９５】
その後、前記塗膜をイナートガスオーブン中、窒素雰囲気下、２００℃で３０分加熱した後、さらに３５０℃で１時間加熱して硬化膜を得た。この硬化膜をシリコン基板ごとフッ酸水溶液に浸漬し、基板から硬化膜を剥離し、水洗、乾燥した後、以下の方法で熱膨張係数と吸湿膨張係数を測定した。結果を表３に示す。
【００９６】
（１）熱膨張係数
剥離したフィルムを幅２ｍｍ、長さ２０ｍｍに切断し評価試料とし、熱機械分析装置（セイコーインスツルメンツ製、ＴＭＡ／ＳＳ６０００）を用いて、昇温速度５℃／ｍｉｎ、引張り加重１０ｇ／０．０２ｍｍ２にて、１００〜２００℃の間の平均の線膨張係数を測定した。
【００９７】
（２）吸湿膨張係数
剥離したフィルムを幅５ｍｍ、長さ２０ｍｍに切断し評価試料とし、水蒸気雰囲気熱機械分析装置（リガク製、ＴＭＡ８３１０）を用いて測定した。温度２５℃、湿度２０％ＲＨで、２時間その状態を維持して試料を安定にした。次に、湿度８０％ＲＨの状態に保持し、試料が安定になるまで１時間その状態を維持した。試料長の差を湿度の変化で除し、吸湿膨張係数とした（引張り加重（２５ｇ／０．０５ｍｍ２））。
【００９８】
【表３】
2010266843.tif 000020
【００９９】
表３に示すように、実施例１〜１３では、低熱膨張、低吸湿膨張の硬化膜を得ることが出来た。さらに（ｂ）成分としてＢ１を用いたときは、より低い吸湿膨張係数が得られ、良好であった。
【０１００】
２−３．反り
得られた感光性樹脂組成物をステンレス板（ＳＵＳ３０４  ２０ｕｍ厚）上にアプリケータにて塗布し、オーブン中で１０５℃で４分間加熱乾燥し、膜厚約２０μｍの塗膜を形成した。これを基板ごと８ｃｍ角の正方形に切り、イナートガスオーブン中、窒素雰囲気下、２００℃で３０分加熱した後、さらに３５０℃で１時間加熱して硬化させた。
【０１０１】
基板の中心を平面に押し付け、その時のステンレス板の四隅の反りあがりを測定し、これらの平均値を反りとした。塗布面側に四隅が反りあがったものをプラス表記、反対側に反ったものをマイナスで表記した。結果を表４に示す。
【０１０２】
【表４】
2010266843.tif 000021
以上のように、いずれも±２ｍｍ以下で、ハードディスクドライブ用サスペンションとして好適な結果であった。
【０１０３】
比較合成例１
合成例１で使用した３，３’，４，４’−ビフェニルテトラカルボン酸二無水物を等モルのオキシジフタル酸無水物に、同じくアミン成分を全て等モルの４，４’−ジアミノジフェニルエーテルに置き換えた以外は合成例１と同様の条件にて合成を行った。
【０１０４】
得られたポリアミド酸の標準ポリスチレン換算により求めた重量平均分子量は５１，１００であった。これを、ポリマー溶液ＶIIとする。
【０１０５】
比較例１〜５
ポリマー溶液Ｉ、III、Ｖ、ＶIIに、Ｎ，Ｎ−ジメチルアミノプロピルメタクリレート（ＤＡＰＭ）を、用いたアミド酸のカルボキシ基とモル当量加え、さらに表５に示したように（ｂ）成分とは異なる（ｂ’）成分を加え又は何も加えず、撹拌し樹脂溶液を得た。
【０１０６】
【表５】
2010266843.tif 000022
Ｂ５：ビス（シクロペンタジエニル）ビス（２，６−ジフルオロ−３（１Ｈ−ピル−イル）フェニル）チタニウム２質量部とジエチルアミノ−３−テノイルクマリン０．５質量部とを併せて使用
【０１０７】
実施例と同様に評価した。結果を表６，７に示す。
【表６】
2010266843.tif 000023
【０１０８】
表６に示すように、（ｂ）成分とは異なる成分を用いた場合には、十分な感度を得られなかった。特に、ポリマー中に式（４）で示されるフッ素置換ベンジジン骨格を持つ比較例２，４では、（ｂ）成分とは異なる成分を用いると残膜率（露光部の現像後膜厚／現像前の膜厚）が著しく低く、１０００ｍＪ／ｃｍ２以上の露光を行ってもパターンは得られるが、残膜率で３０〜６０％と実用レベルに至らなかった。
【０１０９】
また、比較例２，４は、硬化膜の吸湿膨張係数も比較例１、３に比べ大きく、ハードディスクドライブ用サスペンションの層間絶縁膜又は保護膜用途には不適切であった。
【０１１０】
【表７】
2010266843.tif 000024
【０１１１】
表７に示すように、比較例１，５は、実施例に比べ大きく反りあがってしまった。
【符号の説明】
【０１１２】
１  支持基板
２  絶縁層（感光性樹脂組成物）
３  シード層
４  レジスト（感光性樹脂組成物）
５  開口部
６  回路層
７  保護層（感光性樹脂組成物）
８  カバー
１０  サスペンション
１１  板状部材
１２  切り込み
１３  ジンバル
１４  銅導体層
１５  保護膜
【図１】
2010266843.tif 000033
【図２】
2010266843.tif 000034
【図３】
2010266843.tif 000035
【図４】
2010266843.tif 000036
【図５】
2010266843.tif 000037
【図６】
2010266843.tif 000038
【図７】
2010266843.tif 000039
【図８】
2010266843.tif 000040
【図９】
2010266843.tif 000041
【図１０】
2010266843.tif 000042